(57)【特許請求の範囲】
【請求項１】
少なくとも２つの配管取り付け手段（１３、１６）を具備した可搬カセット（２０）内に、鉄または酸化鉄を主成分とし、これに他の金属を全金属原子の０．５〜３０ｍｏｌ％添加してなる水素発生用媒体（１９）を収納し、前記２つの配管取り付け手段の一方（１３）を介して前記可搬カセット内に水または水蒸気を注入し、水が分解して発生した水素を前記２つの配管取り付け手段の他方（１６）から水素消費装置（３０）へ供給すること、及び、前記添加する金属がＧａ、Ｃｒ、Ｖ、Ｍｏ、Ａｌ、Ｎｉ、Ｓｃ、Ｚｒ、Ｃｕ、Ｔｉ、Ｍｇ、Ｎｂ、Ｃｏ、Ｃａ、Ｍｎ、Ｚｎ、Ｙ、Ｃｅの中から選択された１つであることを特徴とする水素供給方法。
【請求項２】
前記金属の添加を共沈法により行うことを特徴とする請求項１記載の水素供給方法。
【請求項３】
内部に水素発生用媒体（１９）が収納されるとともに少なくとも２つの配管取り付け手段（１３、１６）を具備した可搬カセット（２０）からなり、前記水素発生用媒体（１９）が鉄または酸化鉄を主成分とし、これに他の金属が全金属原子の０．５〜３０ｍｏｌ％添加されたものであり、該可搬カセット（２０）は前記２つの配管取り付け手段の一方（１３）を介して水または水蒸気が注入されて、水が分解して発生した水素を、前記２つの配管取り付け手段の他方（１６）から水素消費装置（３０）へ供給可能であること、及び、前記添加する金属がＧａ、Ｃｒ、Ｖ、Ｍｏ、Ａｌ、Ｎｉ、Ｓｃ、Ｚｒ、Ｃｕ、Ｔｉ、Ｍｇ、Ｎｂ、Ｃｏ、Ｃａ、Ｍｎ、Ｚｎ、Ｙ、Ｃｅの中から選択された１つであることを特徴とする水素供給装置。
【請求項４】
前記可搬カセット（２０）の内部にヒータ（１７）が設けられていることを特徴とする請求項３に記載の水素供給装置。
【請求項５】
前記可搬カセット（２０）には不活性ガスまたは空気を供給する配管（１４）が設けられていることを特徴とする請求項３または４に記載の水素供給装置。
【発明の詳細な説明】
【技術分野】
【０００１】
本発明は、水を分解し水素を効率良く製造して供給する技術に関する。
【０００２】
石油・天然ガスを原料とした部分酸化や水蒸気改質は水素合成の際に多くの炭酸ガスを発生する。そこで、炭酸ガスを発生しない方法として太陽熱を利用したＵＴ−３サイクルや、特開平０７−２６７６０１号公報の方法が提案されている。しかし、この方法は太陽熱を利用するに当たり、大きなシステムが必要で、コストもそれに伴い多大なものになる。
【０００３】
また、水素を安全に貯蔵・運搬する手段として高圧ボンベの代わりに、水素吸蔵合金を用いる提案が多くなされているが、水素吸蔵合金への水素吸蔵には高い水素圧が必要であり、空気および水蒸気雰囲気下で使用できず、非常に高価である、などの問題点がある。
【０００４】
水素と空気を原料とした燃料電池の場合、メタノールやガソリンの水蒸気改質により水素を供給する方法が一般的で、多くの発明がなされているが、いずれの方法も一酸化炭素、炭酸ガスの発生が同時に起こり、特に一酸化炭素は燃料電池電極の被毒の問題により、１０ｐｐｍ以下に除去するための装置が必要となり、コストが多大にかかっている。
【０００５】
水から水素を製造する方法として、スチームアイアン法が知られている。この方法は、鉄のみの酸化還元（Ｆｅ→ ＦｅＯ（Ｆｅ３Ｏ４） → Ｆｅ）を反応に利用する方法だが、反応には例えば６００℃以上の高い温度が必要であり、酸化還元を繰り返すと金属鉄が凝集していく、いわゆるシンタリングが発生し、金属鉄の活性が急速に低下するという欠点があった。従って、シンタリング現象が起こらない、耐久性に優れ、高い活性を示す水素発生媒体（酸化還元材料）が要望されていた。
【発明の開示】
本発明の目的は、水素発生反応速度が速く、活性が低下することなく、酸化還元の繰り返しに対する耐久性のある水素発生媒体（酸化還元材料）を提供することにより、効率的に水を分解し水素を製造して供給する方法を提供することにある。
【０００６】
上記の目的を達成するために、本発明の水素供給方法は、少なくとも２つの配管取り付け手段を具備した可搬カセット内に、鉄または酸化鉄を主成分とし、これに他の金属を全金属原子の０．５〜３０ｍｏｌ％添加してなる水素発生用媒体を収納し、前記２つの配管取り付け手段の一方を介して前記可搬カセット内に水または水蒸気を注入し、水が分解して発生した水素を前記２つの配管取り付け手段の他方から水素消費装置へ供給すること、及び、前記添加する金属がＧａ、Ｃｒ、Ｖ、Ｍｏ、Ａｌ、Ｎｉ、Ｓｃ、Ｚｒ、Ｃｕ、Ｔｉ、Ｍｇ、Ｎｂ、Ｃｏ、Ｃａ、Ｍｎ、Ｚｎ、Ｙ、Ｃｅの中から選択された１つであることを特徴とするものである。
【０００７】
本発明において、原料として使用する水は、必ずしも純水でなくてもよく、水道水、工業用水などが用いられる。
【０００８】
また、本発明に用いる鉄は、純鉄、酸化鉄、または硝酸鉄などの鉄化合物が原料に用いられる。
【００１０】
鉄または酸化鉄に添加する他の金属の添加量は、金属原子のモル数で計算して、全金属原子の０．５〜３０ｍｏｌ％になるよう調製するが、より好ましくは０．５〜１５ｍｏｌ％になるように調製する。
【００１１】
金属の添加方法は、物理混合または含浸法、好ましくは共沈法により調製する。調製した鉄化合物は、効率よく利用するために、粉末状またはペレット状、円筒状、ハニカム構造、不織布形状など、反応に適した表面積の大きい形状が選択され、水の分解反応に用いられる。
【００１２】
この鉄化合物は、反応装置内に置かれ、水素などにより還元する。この還元された鉄化合物に、水、水蒸気、または水蒸気を含むガスを接触させて水素を製造する。この際、水と反応した鉄は酸化鉄になる。なお、この酸化・還元反応は６００℃未満の低い温度で行うこともできる。
【００１３】
本発明によれば、局地設備用、工場用、家庭用、もしくは車両搭載用の燃料電池に、燃料電池の電極を被毒する一酸化炭素の発生なしに、水素を安価に供給することができる。製造した水素は燃料電池に用いられるだけでなく、水素バーナなどの広範囲な水素供給手段として用いることができる。また、還元された鉄化合物を容器に充填させ可搬型水素供給カセットとして、前述したような燃料電池などへの水素供給手段に用いることができる。
【００１４】
また、本発明の水素供給装置は、内部に水素発生用媒体が収納されるとともに少なくとも２つの配管取り付け手段を具備した可搬カセットからなり、前記水素発生用媒体が鉄または酸化鉄を主成分とし、これに他の金属が全金属原子の０．５〜３０ｍｏｌ％添加されたものであり、該可搬カセットは前記２つの配管取り付け手段の一方を介して水または水蒸気が注入されて、水が分解して発生した水素を、前記２つの配管取り付け手段の他方から水素消費装置へ供給可能であること、及び、前記添加する金属がＧａ、Ｃｒ、Ｖ、Ｍｏ、Ａｌ、Ｎｉ、Ｓｃ、Ｚｒ、Ｃｕ、Ｔｉ、Ｍｇ、Ｎｂ、Ｃｏ、Ｃａ、Ｍｎ、Ｚｎ、Ｙ、Ｃｅの中から選択された１つであることを特徴とするものである。
【００１５】
カセットの内部にはヒータが設けられていてもよい。更に、カセットには不活性ガスまたは空気を供給する配管が設けられていてもよい。
【００１６】
水と反応し酸化された鉄は、再度水素などにより還元され、活性が低下することなく繰り返し酸化還元媒体として用いることができる。
【００１７】
前記のような効果が得られる理由としては、シンタリングの防止、固体中の酸素拡散速度の促進、表面での水分解活性の向上などが考えられる。
【発明を実施するための最良の形態】
【００１８】
本発明の一実施の形態に用いた鉄化合物の反応システムの概略を図１Ａおよび図１Ｂに示し、図１Ａは還元反応工程であり、図１Ｂは図１Ａで還元された鉄化合物と水蒸気による水分解反応工程である。図１Ａおよび図１Ｂに示す装置では、反応器１およびガス循環ポンプ２をガラス管３、４で連結して閉鎖型ガス循環系反応装置が構成されている。また、系内のガスの圧力を測定する圧力計５がガラス管４に連結されている。圧力計５により系内のガスの圧力を測定することで、還元量（還元のために使われる水素の消費量から計算する量）などを測定することができる。
【００１９】
図１Ａに示す還元反応工程では、反応器１は電気炉６により例えば３３０℃程度に加熱され、以下のような還元反応が起こる。
【００２０】
ＦｅＯx ＋ Ｈ2 → ＦｅＯx-1 ＋ Ｈ2Ｏ
反応器１の下流に水蒸気トラップ７が設置されている。この水蒸気トラップ７は、ドライアイスエタノールで冷却するようにしており、ドライアイス温度が例えば−７６℃程度に設定される。上記還元反応で生成した水は、この水蒸気トラップ７内で凝固し、系内から除去される。
【００２１】
図１Ｂに示す水分解反応工程では、反応器１は電気炉６により例えば３８０℃程度に加熱され、以下のような水分解反応が起こる。
【００２２】
ＦｅＯx-1 ＋ Ｈ2Ｏ →ＦｅＯx ＋ Ｈ2
図１Ａに示す水蒸気トラップ装置７により凝集した水（鉄化合物の還元により生成した水）を、今度は冷水で例えば１４℃程度に加温することで蒸発させる。
【００２３】
反応器１に収納される鉄化合物は以下のような共沈法（尿素法）にて調製した。すなわち、超音波で５分間脱気した水１リットル中に、硝酸鉄(III)九水和物（Ｆｅ(ＮＯ3) 3・９Ｈ2Ｏ：和光純薬工業株式会社製）０．０１９４ｍｏｌ、添加するガリウムの硝酸塩（Ｇａ(ＮＯ3) 3・ｎＨ2Ｏ：和光純薬工業株式会社製）０．０００６ｍｏｌ、沈殿剤として１．０ｍｏｌの尿素を加え、溶解させた。混合溶液を攪拌しながら９０℃に加熱し、３時間同温度に保持した。反応終了後４８時間放置・沈殿させ、吸引濾過を行った。沈殿を８０℃で２４時間程度乾燥させ、その後、３００℃で３時間、５００℃で１０時間空気焼成を行った。試料中の鉄の量が酸化第二鉄（Ｆｅ2Ｏ3）として５０ｍｇになるように秤量し、添加した金属原子は全金属原子の３ｍｏｌ％となるようにした。
【００２４】
水素による還元反応を行う前に、試料を反応器１に入れ、４００℃に加熱した後、３０分の真空排気を行った。分圧約８．０ｋＰａの酸素を１時間試料に接触させ完全酸化させ、その後、真空度が１．３×１０-5ｋＰａ以下に達するまで再び３０分以上の真空排気を行った。以下に示す実施例においては、還元反応と水蒸気を接触させ水素を製造する水分解反応の前にはいずれも真空度が１．３×１０-5ｋＰａ以下に達するまで３０分以上の真空排気を行った。
【００２５】
次に、図１Ａに示す還元反応を以下のように行った。すなわち、装置内に初期圧３３．３ｋＰａとなるように水素を導入し、３３０℃で試料に接触させた。系内の水素の消費量で還元度を見積もり、試料中の酸化第二鉄（Ｆｅ2Ｏ3）が還元度８０％に達したところ（系内の水素量約１９０μｍｏｌ）で、反応を終了させた。ここで述べる還元度とは、図１Ａ中の下部に示すように、酸化第二鉄（Ｆｅ2Ｏ3）の状態を還元度０％とし、金属鉄（Ｆｅ）の状態を還元度１００％として換算した数値である。
【００２６】
水素による還元反応が終了した後、図１Ｂに示す水分解反応を、次のように行った。すなわち、装置内に水を導入し、前記還元反応で生じた水と合わせて９．３９×１０-4ｍｏｌとなるようにし、水を１４℃に保った。このとき水蒸気圧は約１．５ｋＰａであった。アルゴンの初期圧力が１２．５ｋＰａとなるよう導入し、１０分間循環させた後、３８０℃で試料に接触させた。系内の水素の発生量で還元度を見積もり、試料中の酸化鉄が還元度３０％まで戻ったところ（系内の水素量約６６０μｍｏｌ）で反応を終了させた。
【００２７】
上記の水分解反応が終了した後、再度還元反応を行い、水分解反応を計３回行った。図２Ａ〜２Ｅに、Ｇａ添加酸化鉄（○記号）、Ｍｏ添加酸化鉄（△記号）、Ａｌ添加酸化鉄（□記号）、およびＺｒ添加酸化鉄（×記号）の実施例についての水分解反応および還元反応の状況を示す。なお、図２Ａ〜２Ｅ中の●印は、共沈法（尿素法）により調製した酸化鉄のみを水分解・還元反応に使用した結果の比較例である。この比較例も前述と同様な条件で調製されたものである。
【００２８】
すなわち、図２Ａにおいては、例えば、前述の共沈法（尿素法）にて調製したガリウム添加酸化鉄を８０％還元処理した試料に、時間０分で水蒸気トラップ装置から凝集した水を蒸発させることにより、水蒸気を接触させ水素を発生させた（図中○印）。
【００２９】
還元されたガリウム添加酸化鉄は、水の分解により発生した酸素により、再び酸化された。ガリウム添加酸化鉄の還元度が３０％（８０％→３０％に酸化した）になったところ（系内の水素量約６６０μｍｏｌ）で反応を終了させ、発生した水素は真空排気した。
【００３０】
図２Ｂにおいて、新たに系内に約６６０μｍｏｌの水素を導入し、図２Ａにて酸化されたガリウム添加酸化鉄の還元反応を行った。系内の水素が消費されていき、ガリウム添加酸化鉄の還元度が８０％になったところ（系内の水素量約１９０μｍｏｌ）で反応を終了した。
【００３１】
図２Ｃにおいては、２回目の水分解反応であり、図２Ｄはその後の還元反応、図２Ｅは３回目の水分解反応である。
【００３２】
図２Ｃにおいて、酸化鉄のみの水分解反応では、系内の水素量が約１９０μｍｏｌから約６６０μｍｏｌになるまで約９０分かかったのに対し、本発明による、ガリウム添加酸化鉄の水分解反応では、約５分にて約６６０μｍｏｌに達することができた。
【００３３】
図２Ｄにおいて、本発明に係るガリウム添加酸化鉄の還元反応は、酸化鉄のみの還元反応と比較して、反応時間を短縮することができた。
【００３４】
３回目の水分解反応を示す図２Ｅにおいて、酸化鉄のみの水分解反応では、時間が２１０分経過しても約６６０μｍｏｌ（還元度が３０％）まで戻らなかった。一方、本発明に係る、ガリウム添加酸化鉄の水分解反応では、１回目の水分解反応とほぼ変わらず約５分にて約６６０μｍｏｌ（還元度が３０％）に達することができた。
【００３５】
図３Ａ〜３Ｅに、共沈法（尿素法）により調製した酸化鉄のみの場合と、図２Ａ〜２Ｅに示した添加金属以外の金属（Ｓｃ添加酸化鉄、Ｃｒ添加酸化鉄およびＶ添加酸化鉄）を添加した試料の場合とにおける、水分解反応および還元反応の状況を示す。
【００３６】
この結果をみても、Ｓｃ、Ｃｒ、Ｖ等の金属を添加することでも、水分解・還元反応効率が非常に向上することがわかる。
【００３７】
表１は、図２Ａ〜２Ｅおよび図３Ａ〜３Ｅに示すグラフにおける水分解反応のときの水素発生反応速度（すなわち、系内の水素量約２８０μｍｏｌから約３７０μｍｏｌ（還元度７０％から６０％）までの曲線の傾きを表した数値）を比較した結果であり、図４は表１をグラフ表示したものである。なお、表１および図４には、図２Ａ〜２Ｅおよび図３Ａ〜３Ｅに示したと同様な実験を、前述した金属以外の金属（Ｎｉ、Ｃｕ、Ｔｉ、Ｍｇ、Ｎｂ、Ｃｏ、Ｃａ、Ｍｎ、Ｚｎ、Ｙ、Ｃｅ）を添加した試料を用いた結果と合わせて、実施例１〜１８、比較例１として示している。
【００３８】
【表１】
0004295515.tif 000002
【００３９】
表１および図４によると、鉄または酸化鉄に鉄以外の金属を添加した本発明により、水素発生反応速度が大幅に向上することがわかり、水分解反応の繰り返しによる活性の低下も防げる。なお、実施例１２のニオブ（Ｎｂ）は、１回目の水素発生反応速度は目立って高くないが、繰り返しによる活性低下がなく、非常に安定した物質である。
【００４０】
また、本実施例での水分解反応実験では、請求項２〜４に含めなかった添加物（Ｃｏ、Ｃａ、Ｍｎ、Ｚｎ、Ｙ、Ｃｅ）については、水素発生反応速度が著しく速くはならなかったが、水分解・還元反応実験の繰り返しによる、活性の劣化が少ないものもある。表１および図４では、水分解・還元反応実験の繰り返しを３回しか行っていないが、多く繰り返した場合に、水素発生効率向上に効果がある可能性があるため、現在追加実験を行い調査中である。
【００４１】
次に、図５Ａ〜５Ｅに本発明の金属の添加方法による効果を示す。すなわち、図５Ａ〜５Ｅには、共沈法（尿素法）によりジルコニウムを添加調製した試料と、含浸法にてジルコニウムを添加調製した試料と、市販の酸化第二鉄粉末（Ｆｅ2Ｏ3：和光純薬工業株式会社製）の水分解・還元反応の比較を示す。
【００４２】
共沈法（尿素法）は前述と同様の方法を実施し、その結果は前述した通りである。
【００４３】
含浸法によるジルコニウムの添加方法は以下のように行った。水、６０ｍｌ中に添加するジルコニウムの塩化物（ＺｒＣｌ2Ｏ・８Ｈ2Ｏ：関東化学株式会社製）４．５２×１０-4ｍｏｌ）を溶解し、８０℃で攪拌しながら、酸化第二鉄（Ｆｅ2Ｏ3：和光純薬工業株式会社製）０．０１４６ｍｏｌを加えた。１２０℃で乾燥させた後、３００℃で２時間、５００℃で５時間空気焼成を行った。
【００４４】
共沈法（尿素法）、含浸法とも、添加したジルコニウム原子は全金属原子の３ｍｏｌ％となるようにし、鉄の量は酸化第二鉄（Ｆｅ2Ｏ3）として５０ｍｇになるように秤量した。
【００４５】
また、市販の酸化第二鉄粉末（Ｆｅ2Ｏ3：和光純薬工業株式会社製）も５０ｍｇになるように秤量した。
【００４６】
なお、試料の前処理は、前述と同様に行った。
【００４７】
図５Ａは、前述の水分解反応と同様に反応時間０分において水蒸気を導入し、試料に水蒸気を接触させ水素を発生させ、１回目の水分解反応を示す図である。
【００４８】
図５Ｂは、その後の還元反応、図５Ｃは２回目の水分解反応、図５Ｄはその後の還元反応、図５Ｅは３回目の水分解反応を示す図である。
【００４９】
図５Ａ〜５Ｅ中の、□は共沈法（尿素法）により調製した試料の水分解・還元反応、△は含浸法により調製した試料の水分解・還元反応、○は市販の酸化第二鉄粉末の水分解・還元反応を示す。
【００５０】
市販の酸化第二鉄粉末の水分解反応は回数が増すごとに、水素発生反応の反応速度が遅くなり、約６６０μｍｏｌ（還元度が３０％）に達するまで、長い時間を要する。一方、含浸法により調製した試料の水分解反応は、市販の酸化第二鉄粉末の水分解反応より、短い時間で約６６０ｍｏｌに達し、更に共沈法（尿素法）により調製した試料の水分解反応は、約６６０μｍｏｌに達する時間が大幅に短くなり、図５Ｅでは、１０分で約６６０μｍｏｌに達した。
【００５１】
また、還元反応も図５Ｄに示すように、市販の酸化第二鉄粉末の還元反応より、共沈法（尿素法）により調製した試料の還元反応、約１９０μｍｏｌ（還元度８０％）に達する時間が早くなる。
【００５２】
以上に示すように、市販の酸化第二鉄粉末の水分解・還元反応より、含浸法により調製した試料の方が水分解・還元反応効率が向上し、共沈法（尿素法）により調製した試料の水分解・還元反応は非常に効率が向上し、水分解・還元を繰り返しても活性が低下することはない。
【００５３】
表２は、前述と同様の共沈法（尿素法）により調整した、酸化鉄のみの試料とガリウム添加酸化鉄を使用し、異なる温度（２５０℃、４００℃）でそれぞれ１回水分解反応を行ったときの、水素発生反応速度の結果を示す（水素発生反応速度の計算方法は前記と同様）。
【００５４】
【表２】
0004295515.tif 000003
【００５５】
表２に示されるように、４００℃の反応温度では、ガリウム添加酸化鉄（実施例１９）の反応速度は酸化鉄のみの試料（比較例２）と比較し、約１５倍速くなった。また、２５０℃のガリウム添加酸化鉄の反応速度は、４００℃での酸化鉄のみの試料の反応速度に近く、ガリウム添加酸化鉄を使用することで反応温度が下げられ、水素を必要とする系（燃料電池など）への水素供給エネルギーの削減に非常に効果的である。
【００５６】
本発明の方法を採用した水素供給装置の一実施の形態を図６に示す。図６の装置は、本発明の、酸化・還元鉄媒体（本発明の金属が添加された酸化鉄）１９が入った反応容器１１と、水を供給するための装置１２を管１３で結合させた構成であり、その全体を、水素を供給するためのカセット２０として構成したものである。前述の実施例では、反応の系がクローズされた、閉鎖型ガス循環系反応装置にて実験を行ったが、図６に示すように、ガス流通式の反応にも使用できる。
【００５７】
水分解・還元反応を行う反応容器１１は、水供給装置１２と管１３で接続され、水供給装置１２は、不活性ガスまたは空気を導入する管１４と接続される。不活性ガスとしては例えば窒素、アルゴン、ヘリウムなどである。窒素（不活性ガス）は、反応を潤滑に行うためのキャリアガスとして、または系内の空気（酸素）をバージするために使用されるが、必ずしも必要としない。また、空気も、反応を潤滑に行うためのキャリアガスとして使用されるが、必ずしも必要としない。カセット２０内の水は、必要に応じてカセット２０外部から水供給装置１２に補充することができるように、管１５接続される場合もある。
【００５８】
反応容器１１は水素や水蒸気排出のための管１６と接続され、水分解反応を行い、発生させた水素を、固体高分子型燃料電池など水素を必要とする系に送られる。水分解・還元反応や水を気化させるための熱を供給する熱源としてヒータ１７がカセット２０内部に設置されている。熱源は一般的に使用される電気炉、ヒータ、誘導加熱、触媒燃焼加熱、化学反応による発熱のいずれでもよい。反応容器１１はステンレススチール、アルミなどの金属やアルミナ、ジルコニアなどのセラミックス、フェノール、ポリフェニレンサルファイドなど耐熱性プラスチックなどで作られ、熱や内外圧力に耐え得る構造をとっている。
【００５９】
カセット２０内にはシリカ繊維などの断熱材１７ａが挿入され、カバー２１で覆われている。カセット２０のガス導入排出口にはそれぞれフィルター１８が設けられている。
【００６０】
また、図６に示した実施例ではカセット２０の内部に水供給装置１２を設けているが、これを設けずに水供給用の管１５から反応容器１１内に直接に水を供給するようにしてもよいし、水蒸気を含む不活性ガスや空気を管１４から導入してもよい。更に、この実施例ではカセット２０の内部にヒータ１７を設置しているが、ヒータをカセット２０に設けずに、カセットとは別に設置するようにしてもよい。
【００６１】
図７は、還元された酸化・還元鉄媒体の入ったカセット２０が、固体高分子型燃料電池３０に接続された状態を示す。還元された酸化・還元鉄媒体１９と水が反応し、カセット２０から水素が発生する。発生した水素は固体高分子型燃料電池３０と接続された管２５を通して、固体高分子型燃料電池３０の燃料極３１へ供給される。固体高分子型燃料電池３０の空気極３２へは空気が導入され、水素と空気中の酸素の反応により、電気エネルギーが取り出される。
【００６２】
本発明に係る水素製造方法は、以上のように構成されているため、次のような効果を得ることができる。
【００６３】
鉄または酸化鉄に鉄以外の他の金属が添加されたことで、単位重量あたりの水素発生反応速度、水素発生総量が向上したことにより、固体高分子型燃料電池などの水素を必要とする系に、非常に効率的に水素を供給することができる。
【００６４】
また、水素を発生し終わった酸化・還元鉄媒体を再び還元することでリサイクルでき、繰り返し使用しても活性が低下することはない。
【００６５】
更に、水素発生反応速度が酸化鉄のみの反応と比較して、ガリウム添加酸化鉄を用いた場合に、４００℃の反応温度では、反応速度１５倍速くなった。ガリウム添加酸化鉄を用いた場合は、２５０℃の反応温度で済み、水素を必要とする系（燃料電池など）への水素供給エネルギーの削減に非常に効果的である。
【００６６】
本発明で添加する鉄以外の金属が、高価な金属だとしても、反応効率向上には３ｍｏｌ％の少量で効果があるため、低コストで水素製造を行うことができる。
【００６７】
また、本発明ではカセットから発生するガスは純粋な水素と水蒸気以外の不純物は含まないため、低温作動型燃料電池（固体高分子型、リン酸型、ＫＯＨ型など）の燃料極を被毒することはなく、ＣＯ除去装置も必要でなくシンプルなシステムで構成されるので、経済的な効果が大きい。
【産業上の利用可能性】
【００６８】
本発明は、前述したように、局地設備用、工場用、家庭用、もしくは車両搭載用の燃料電池に、燃料電池の電極を被毒する一酸化炭素の発生なしに、水素を安価に供給することのできる水素供給手段として利用可能である。製造した水素は燃料電池に用いられるだけでなく、水素バーナなどの広範囲な分野に利用可能である。また、還元された鉄化合物を容器に充填させ可搬型水素供給カセットとして、燃料電池などへの水素供給手段に用いることができる。
【図面の簡単な説明】
【００６９】
【図１Ａ】  図１Ａ及び図１Ｂは、本発明の実施例に用いた鉄化合物の反応システムの概略図であり、それぞれ、還元反応工程と水分解反応工程を示している。
【図１Ｂ】  図１Ａ及び図１Ｂは、本発明の実施例に用いた鉄化合物の反応システムの概略図であり、それぞれ、還元反応工程と水分解反応工程を示している。
【図２Ａ】  図２Ａ〜２Ｅは、Ｇａ添加酸化鉄、Ｍｏ添加酸化鉄、Ａｌ添加酸化鉄、Ｚｒ添加酸化鉄、および酸化鉄のみの場合における水分解反応および還元反応の状況を示す図であり、図２Ａ、２Ｃ、２Ｅはそれぞれ１回目、２回目、３回目の水分解反応を示し、図２Ｂおよび２Ｄはそれぞれ１回目と２回目の還元反応を示している。
【図２Ｂ】  図２Ａ〜２Ｅは、Ｇａ添加酸化鉄、Ｍｏ添加酸化鉄、Ａｌ添加酸化鉄、Ｚｒ添加酸化鉄、および酸化鉄のみの場合における水分解反応および還元反応の状況を示す図であり、図２Ａ、２Ｃ、２Ｅはそれぞれ１回目、２回目、３回目の水分解反応を示し、図２Ｂおよび２Ｄはそれぞれ１回目と２回目の還元反応を示している。
【図２Ｃ】  図２Ａ〜２Ｅは、Ｇａ添加酸化鉄、Ｍｏ添加酸化鉄、Ａｌ添加酸化鉄、Ｚｒ添加酸化鉄、および酸化鉄のみの場合における水分解反応および還元反応の状況を示す図であり、図２Ａ、２Ｃ、２Ｅはそれぞれ１回目、２回目、３回目の水分解反応を示し、図２Ｂおよび２Ｄはそれぞれ１回目と２回目の還元反応を示している。
【図２Ｄ】  図２Ａ〜２Ｅは、Ｇａ添加酸化鉄、Ｍｏ添加酸化鉄、Ａｌ添加酸化鉄、Ｚｒ添加酸化鉄、および酸化鉄のみの場合における水分解反応および還元反応の状況を示す図であり、図２Ａ、２Ｃ、２Ｅはそれぞれ１回目、２回目、３回目の水分解反応を示し、図２Ｂおよび２Ｄはそれぞれ１回目と２回目の還元反応を示している。
【図２Ｅ】  図２Ａ〜２Ｅは、Ｇａ添加酸化鉄、Ｍｏ添加酸化鉄、Ａｌ添加酸化鉄、Ｚｒ添加酸化鉄、および酸化鉄のみの場合における水分解反応および還元反応の状況を示す図であり、図２Ａ、２Ｃ、２Ｅはそれぞれ１回目、２回目、３回目の水分解反応を示し、図２Ｂおよび２Ｄはそれぞれ１回目と２回目の還元反応を示している。
【図３Ａ】  図３Ａ〜３Ｅは、Ｓｃ添加酸化鉄、Ｃｒ添加酸化鉄、Ｖ添加酸化鉄、および酸化鉄のみの場合における水分解反応および還元反応の状況を示す図であり、図３Ａ、３Ｃ、３Ｅはそれぞれ１回目、２回目、３回目の水分解反応を示し、図３Ｂおよび３Ｄはそれぞれ１回目と２回目の還元反応を示している。
【図３Ｂ】  図３Ａ〜３Ｅは、Ｓｃ添加酸化鉄、Ｃｒ添加酸化鉄、Ｖ添加酸化鉄、および酸化鉄のみの場合における水分解反応および還元反応の状況を示す図であり、図３Ａ、３Ｃ、３Ｅはそれぞれ１回目、２回目、３回目の水分解反応を示し、図３Ｂおよび３Ｄはそれぞれ１回目と２回目の還元反応を示している。
【図３Ｃ】  図３Ａ〜３Ｅは、Ｓｃ添加酸化鉄、Ｃｒ添加酸化鉄、Ｖ添加酸化鉄、および酸化鉄のみの場合における水分解反応および還元反応の状況を示す図であり、図３Ａ、３Ｃ、３Ｅはそれぞれ１回目、２回目、３回目の水分解反応を示し、図３Ｂおよび３Ｄはそれぞれ１回目と２回目の還元反応を示している。
【図３Ｄ】  図３Ａ〜３Ｅは、Ｓｃ添加酸化鉄、Ｃｒ添加酸化鉄、Ｖ添加酸化鉄、および酸化鉄のみの場合における水分解反応および還元反応の状況を示す図であり、図３Ａ、３Ｃ、３Ｅはそれぞれ１回目、２回目、３回目の水分解反応を示し、図３Ｂおよび３Ｄはそれぞれ１回目と２回目の還元反応を示している。
【図３Ｅ】  図３Ａ〜３Ｅは、Ｓｃ添加酸化鉄、Ｃｒ添加酸化鉄、Ｖ添加酸化鉄、および酸化鉄のみの場合における水分解反応および還元反応の状況を示す図であり、図３Ａ、３Ｃ、３Ｅはそれぞれ１回目、２回目、３回目の水分解反応を示し、図３Ｂおよび３Ｄはそれぞれ１回目と２回目の還元反応を示している。
【図４】  図４は、水分解反応時の水素発生反応速度を示すグラフである。
【図５Ａ】  図５Ａ〜５Ｅは、本発明の金属添加方法による効果を示す図であり、図５Ａ、５Ｃ、５Ｅはそれぞれ１回目、２回目、３回目の水分解反応を示し、図５Ｂおよび５Ｄはそれぞれ１回目と２回目の還元反応を示している。
【図５Ｂ】  図５Ａ〜５Ｅは、本発明の金属添加方法による効果を示す図であり、図５Ａ、５Ｃ、５Ｅはそれぞれ１回目、２回目、３回目の水分解反応を示し、図５Ｂおよび５Ｄはそれぞれ１回目と２回目の還元反応を示している。
【図５Ｃ】  図５Ａ〜５Ｅは、本発明の金属添加方法による効果を示す図であり、図５Ａ、５Ｃ、５Ｅはそれぞれ１回目、２回目、３回目の水分解反応を示し、図５Ｂおよび５Ｄはそれぞれ１回目と２回目の還元反応を示している。
【図５Ｄ】  図５Ａ〜５Ｅは、本発明の金属添加方法による効果を示す図であり、図５Ａ、５Ｃ、５Ｅはそれぞれ１回目、２回目、３回目の水分解反応を示し、図５Ｂおよび５Ｄはそれぞれ１回目と２回目の還元反応を示している。
【図５Ｅ】  図５Ａ〜５Ｅは、本発明の金属添加方法による効果を示す図であり、図５Ａ、５Ｃ、５Ｅはそれぞれ１回目、２回目、３回目の水分解反応を示し、図５Ｂおよび５Ｄはそれぞれ１回目と２回目の還元反応を示している。
【図６】  図６は、本発明の、酸化・還元鉄媒体（本発明の金属が添加された酸化鉄）が入った反応容器と水供給装置とを管で結合させた構成からなる水素供給装置を示す図である。
【図７】  図７は、還元された酸化・還元鉄媒体の入ったカセットが、燃料電池に接続された状態を示す図である。
【図１Ａ】
0004295515.tif 000004
【図１Ｂ】
0004295515.tif 000005
【図２Ａ】
0004295515.tif 000006
【図２Ｂ】
0004295515.tif 000007
【図２Ｃ】
0004295515.tif 000008
【図２Ｄ】
0004295515.tif 000009
【図２Ｅ】
0004295515.tif 000010
【図３Ａ】
0004295515.tif 000011
【図３Ｂ】
0004295515.tif 000012
【図３Ｃ】
0004295515.tif 000013
【図３Ｄ】
0004295515.tif 000014
【図３Ｅ】
0004295515.tif 000015
【図４】
0004295515.tif 000016
【図５Ａ】
0004295515.tif 000017
【図５Ｂ】
0004295515.tif 000018
【図５Ｃ】
0004295515.tif 000019
【図５Ｄ】
0004295515.tif 000020
【図５Ｅ】
0004295515.tif 000021
【図６】
0004295515.tif 000022
【図７】
0004295515.tif 000023